(57)【要約】【課題】本発明は、難燃性能と制振性能を併せ持つ非ハロゲン系の制振材を提供することにある。【解決手段】熱可塑性樹脂、ゴム又は熱可塑性エラストマーよりなる樹脂成分及び金属水酸化物を含有する無機充填材からなるとともに、無機充填材中に金属水酸化物が含有される樹脂組成物に、層状珪酸塩及び／又はメラミン系難燃剤が含有されてなることを特徴とする制振材。樹脂成分中には、エチレン−酢酸ビニル共重合体、スチレン−イソプレンブロック共重合体が含有されることが、無機充填材中に、鱗片状充填材が、層状珪酸塩が、モンモリロナイト及び／又は膨潤性マイカであることが好ましい。層状珪酸塩が、広角Ｘ線回折測定法により測定した（００１）面の平均層間距離が３ｎｍ以上であり、且つ、一部又は全部が５層以下に分散していることを特徴とする。【選択図】  なし【特許請求の範囲】
【請求項１】
熱可塑性樹脂、ゴム又は熱可塑性エラストマーよりなる樹脂成分１００重量部及び金属水酸化物を含有する無機充填材５０〜５００重量部からなるとともに、無機充填材中の金属水酸化物が樹脂成分１００重量部に対して５０〜３００重量部である樹脂組成物に、層状珪酸塩０．１〜２０重量部及び／又はメラミン系難燃剤５〜５０重量部が含有されてなることを特徴とする制振材。
【請求項２】
樹脂成分中に、エチレン−酢酸ビニル共重合体１０〜９５重量％及びスチレン−イソプレンブロック共重合体５〜９０重量％が含有されていることを特徴とする請求項１記載の制振材。
【請求項３】
無機充填材中に、鱗片状充填材２０〜７０重量％が含有されていることを特徴とする請求項１又は２に記載の制振材。
【請求項４】
層状珪酸塩が、モンモリロナイト及び／又は膨潤性マイカであることを特徴とする請求項１〜３のいずれか１項に記載の制振材。
【請求項５】
層状珪酸塩が、広角Ｘ線回折測定法により測定した（００１）面の平均層間距離が３ｎｍ以上であり、且つ、一部又は全部が５層以下に分散していることを特徴とする請求項１〜４のいずれか１項に記載の制振材。
【発明の詳細な説明】
【０００１】
【発明の属する技術分野】
本発明は、優れた制振性とともに優れた難燃性を有し、特に電気製品用に好適に使用される制振材に関する。
【０００２】
【従来の技術】
従来から、モーターなどの駆動系をはじめとする振動を伴う電気製品には、その振動を低減させるために制振材が使用されているが、電気製品という性質上、火災等の危険防止のため、制振材としては難燃性に優れた金属系のものが一般的に用いられてきた。しかしながら、金属系の制振材を使用した場合、金属粉の付着などによる電気製品内でのショートが起こり易くなり、電気製品を壊してしまう恐れがあるという問題があった。
これに対し、例えば、特許文献１には、折板屋根などに好適に使用される制振材として樹脂系の制振材が記載されている。しかしながら、樹脂系の制振材は難燃性に劣るため、電気製品などの難燃性が必要とされる部分には対応することができなかった。また、樹脂系の制振材においても、難燃性に優れたハロゲン系の樹脂を使用したり、或いは、一般的な難燃剤であるハロゲン系の難燃剤を使用することにより、難燃性を向上させることが考えられるが、廃棄の際、焼却処理がし難くなるといった問題があった。
【０００３】
【特許文献１】
特開平１０−１８３８８３号公報（特許請求の範囲）
【０００４】
【発明が解決しようとする課題】
本発明の目的は、優れた難燃性と優れた制振性とを併せ持ち、かつ、焼却廃棄の際の安全性にも優れた制振材を提供することにある。
【０００５】
【課題を解決するための手段】
本発明の制振材は、熱可塑性樹脂、ゴム又は熱可塑性エラストマーよりなる樹脂成分１００重量部及び金属水酸化物を含有する無機充填材５０〜５００重量部からなるとともに、無機充填材中の金属水酸化物が樹脂成分１００重量部に対して５０〜３００重量部である樹脂組成物に、層状珪酸塩０．１〜２０重量部及び／又はメラミン系難燃剤５〜５０重量部が含有されてなることを特徴とする。
【０００６】
本発明で用いられる樹脂成分は、熱可塑性樹脂、ゴム又は熱可塑性エラストマーからなり、これら３成分は単独で用いられても２種以上が併用されてもよい。
【０００７】
上記熱可塑性樹脂としては、特には限定されないが、例えば、ポリオレフィン系樹脂、ポリスチレン系樹脂、ポリエステル系樹脂、ポリアミド系樹脂、石油樹脂等が挙げられ、これらは単独で用いられても２種以上が併用されてもよい。中でも、得られる制振材の制振性が優れているのでポリオレフィン系樹脂、石油樹脂又はこれらの混合物が好ましく、さらに中でもエチレン−酢酸ビニル共重合体が好ましく、エチレン−酢酸ビニル共重合体の含有量は、少なくても多くても得られる制振材の制振性が不十分になることがあるので、樹脂成分中１０〜９５重量％であるのが好ましい。
【０００８】
上記ゴムとしては、特には限定されないが、例えば、ブチルゴム、ウレタンゴム、シリコンゴム、スチレン−イソプレンブロック共重合体、エチレン−プロピレン共重合体ゴム（ＥＰＤＭ）等が挙げられ、これらは加硫されていてもされていなくてもよく、また、単独で用いられても２種以上が併用されてもよい。中でも、得られる制振材の制振性が優れているので、スチレン−イソプレンブロック共重合体が好ましく、スチレン−イソプレンブロック共重合体の含有量は、少なくなると得られる制振材の制振性が不十分になることがあり、多くなると得られる制振材が経時で劣化し易くなり、長期使用により制振性が低下することがあるので、樹脂成分中５〜９０重量％であるのが好ましい。スチレン−イソプレンブロック共重合体としては、例えば、クラレ社製の商品名「ハイブラ」が市販されている。
【０００９】
上記熱可塑性エラストマーとしては、特には限定されないが、例えば、ウレタン系、オレフィン系、エステル系、スチレン系、アミド系等のエラストマーが挙げられ、これらは単独で用いられても２種以上が併用されてもよい。
【００１０】
以上から、樹脂成分としては、エチレン−酢酸ビニル共重合体１０〜９５重量％及びスチレン−イソプレンブロック共重合体５〜９０重量％からなる２成分系のものや、或いは、エチレン−酢酸ビニル共重合体及びスチレン−イソプレンブロック共重合体と、さらに他の熱可塑性樹脂、ゴム又は熱可塑性エラストマーからなり、エチレン−酢酸ビニル共重合体が樹脂成分中１０〜９５重量％、スチレン−イソプレンブロック共重合体が樹脂成分中５〜９０重量％含有されているものが好ましい。さらに、得られる制振材の成形性が優れているので、エチレン−酢酸ビニル共重合体及びスチレン−イソプレン共重合体に、さらに石油樹脂が含有されてなり、かつ、エチレン−酢酸ビニル共重合体が樹脂成分中１０〜９５重量％、スチレン−イソプレン共重合体が樹脂成分中５〜９０重量％含有された３成分系の樹脂成分が好ましい。
【００１１】
本発明で用いられる無機充填材は、金属水酸化物を含有し、かつ、金属水酸化物の含有量が後述する範囲にあるものであれば特には限定されず、金属水酸化物単独からなるものであっても、金属水酸化物と他の無機充填材からなるものであってもよい。
【００１２】
上記金属水酸化物は、燃焼場の高熱下で吸熱脱水反応を起こして吸熱するとともに水分子を放出し、燃焼場の温度を低下させ、かつ、消火する効果を発揮するものである。
上記金属水酸化物としては、特には限定されないが、例えば、水酸化アルミニウム、水酸化マグネシウム、ドーソナイト、アルミン酸化カルシウム、２水和石膏、水酸化カルシウム等が挙げられ、中でも、得られる制振材の制振性が優れているので、水酸化アルミニウム、水酸化マグネシウム又はこれらの混合物が好ましい。また、これらの金属水酸化物は、各種の表面処理剤により表面処理が施されているものであってもよい。表面処理剤としては、例えば、シランカップリング剤、チタネート系カップリング剤、ポリビニルアルコール系表面処理剤、エポキシ系表面処理剤等が挙げられる。これらの金属水酸化物は、単独で用いられても２種以上が併用されてもよいが、２種以上の金属水酸化物を併用すると、各々が異なる温度で吸熱脱水反応を開始して難燃性を発現し、より高い難燃化効果を得ることができるので、２種以上を併用するのが好ましい。
【００１３】
金属水酸化物の含有量は、少なくなると得られる制振材の難燃性が低下し、多くなると得られる制振材の制振性が低下するので、上記樹脂成分１００重量部に対して５０〜３００重量部である。
【００１４】
上記金属水酸化物以外の無機充填材としては、特には限定されないが、例えば、鱗片状充填材、金属酸化物、石英、ガラス繊維、ガラス粉、炭酸カルシウム、硫酸バリウム、石膏等が挙げられ、これらは単独で用いられても２種以上が併用されてもよい。また、粉末状、鱗片状、繊維状などの無機充填材の形態も特には限定されない。中でも、得られる制振材の制振性及び難燃性が優れており、コストも安価であるので、鱗片状充填材、金属酸化物、炭酸カルシウム又はこれらの混合物が好ましい。
【００１５】
上記鱗片状充填材としては、特には限定されないが、例えば、クレイ、タルク、マイカ等が挙げられ、これらは単独で用いられても２種以上が併用されてもよい。中でも、得られる制振材の制振性が優れているのでマイカが好ましい。鱗片状充填材の含有量は、少なくなると得られる制振材の制振性が不十分になることがあり、多くなると得られる制振材が硬くなるため、成形が困難になるとともに制振性が不十分になることがあり、また、取り扱い性が低下することがあるので、金属水酸化物を含有する無機充填材中２０〜７０重量％であるのが好ましい。
【００１６】
上記金属酸化物としては、特には限定されないが、例えば、酸化亜鉛、酸化チタン、酸化銅、硼酸亜鉛、酸化鉄、酸化チタン、酸化マグネシウム等が挙げられ、これらは単独で用いられても２種以上が併用されてもよい。
【００１７】
金属水酸化物を含有する無機充填材の含有量は、少なくなると得られる制振材の制振性が低下し、多くなると得られる制振材が硬くなるため、成形が困難になるとともに制振性が低下し、また、取り扱い性が低下するので、上記樹脂成分１００重量部に対して５０〜５００重量部である。
【００１８】
本発明においては、上記樹脂成分及び金属水酸化物を含有する無機充填材からなる樹脂組成物に、さらに層状珪酸塩又はメラミン系難燃剤が含有される。層状珪酸塩とメラミン系難燃剤とは、各々が単独で含有されていてもよく、また、混合して含有されていてもよいが、得られる制振材の難燃性が優れているので、混合して含有されているのが好ましい。
【００１９】
上記層状珪酸塩は、結晶層間に交換性金属カチオンを有する珪酸塩鉱物であり、燃焼場の高熱下において焼結体からなる皮膜形成を形成し、難燃化効果を発現するものである。このような層状珪酸塩を上記金属水酸化物と併用することにより、得られる制振材の難燃性が相乗的に向上する。
【００２０】
上記層状珪酸塩としては、例えば、モンモリロナイト、サボナイト、ヘクトライト、バイデライト、スティブンサイト、ノントロナイトなどのスメクタイト系粘土鉱物や、バーキュライト、ハロイサイト、膨潤性マイカ等が挙げられ、これらは天然物又は合成物のいずれであってもよく、また、単独で用いられても２種以上が併用されてもよい。中でも、燃焼場の高熱下において焼結体からなる皮膜形成し、大きな難燃化効果を発現するので、モンモリロナイト、膨潤性マイカ又はこれらの混合物が好ましい。
【００２１】
上記層状珪酸塩は、広角Ｘ線回折測定法により測定した（００１）面の平均層間距離が３ｎｍ以上で、且つ、一部又は全部が５層以下に分散していることが好ましく、より好ましくは、上記平均層間距離が６ｎｍ以上で、且つ、一部又は全部が５層以下に分散しているものである。
【００２２】
層状珪酸塩の平均層間距離とは、層状珪酸塩の微細薄片状結晶を層とした場合の平均層間距離を意味し、Ｘ線回折ピーク及び透過型電子顕微鏡撮影により、即ち、広角Ｘ線回折測定法により算出することができる。
又、層状珪酸塩の分散状態は、透過型電子顕微鏡により５万〜１０万倍の倍率で観察して、一定面積中において観察できる層状珪酸塩の積層集合体の数（Ｘ）の内、５層以下に分散している積層集合体の数（Ｙ）をカウントし、下記計算式（１）により算出することができる。
５層以下に分散している割合（％）＝（Ｙ／Ｘ）×１００      （１）
【００２３】
また、層状珪酸塩の一部又は全部が５層以下に分散しているということは、本来数十層の積層体である層状珪酸塩の層状分子の一部又は全部が剥離して広く分散していることを意味しており、これも層状珪酸塩の結晶薄片層間における相互作用が弱まっていることになり、上記と同様の効果を得ることができる。
【００２４】
層状珪酸塩の一部又は全部が５層以下に分散しているということは、具体的には層状珪酸塩の１０％以上が５層以下に分散にしている状態にあることが好ましく、より好ましくは層状珪酸塩の２０％以上が５層以下に分散している状態である。
また、層状珪酸塩の積層数は、５層以下に分散していることが好ましく、より好ましくは３層以下に分散していることであり、さらに好ましくは単層状に薄片化していることである。
【００２５】
上記層状珪酸塩の含有量は、少なくなると燃焼場の高熱下において焼結体を形成し難くなり、得られる制振材の難燃性が低下し、多くなると得られる制振材が硬くなるため、成形が困難になるとともに制振性が低下し、また、取り扱い性が低下するので、上記樹脂成分１００重量部に対して０．１〜２０重量部であり、好ましくは３〜１０重量部である。
【００２６】
上記メラミン系難燃剤としては、特には限定されないが、例えば、メラミン、メラミンシアヌレート、メラミンイソシアヌレート等が挙げられ、これらは表面処理が施されていてもよく、また、これらは単独で用いられても２種以上が併用されてもよい。中でも、難燃性に対する層状珪酸塩との併用効果が大きいのでメラミンシアヌレートが好ましい。
メラミン系難燃剤の含有量は、少なくなると得られる制振材の難燃性が低下し、多くなると得られる制振材が硬くなるため、成形が困難になるとともに制振性が低下し、また、取り扱い性が低下するので、上記樹脂成分１００重量部に対して５〜５０重量部であり、好ましくは１５〜３０重量部である。
【００２７】
本発明の制振材は、上記樹脂成分、無機充填材及び金属水酸化物からなる樹脂組成物に、層状珪酸塩及び／又はメラミン系難燃剤を添加し、所望形状に成形してなる。成形形状は、特には限定されないが、成形性、取り扱い性等に優れているのでシート状が好ましい。また、制振材をシート状にした場合は、シートの少なくとも一面に、強度、取り扱い性、耐久性、耐傷性等を向上させるために、フィルム、不織布、織布等の面材が積層されていてもよい。また、面材として難燃性のものを使用すると、制振材全体の難燃性が向上するので好ましい。
さらに、制振材と面材とを積層する際、粘着又は接着性を向上させるために粘着又は接着剤層を介するのが好ましく、具体的には、制振材の面材積層面に粘着又は接着加工を施し、該面に面材を積層一体化するのが好ましい。
【００２８】
上記フィルムとしては、特には限定されないが、例えば、ポリオレフィン系樹脂フィルム、ポリエステル系樹脂フィルム、各種金属製フィルム、ポリオレフィン系樹脂やポリエステル系樹脂からなる樹脂フィルムに金属を蒸着させたフィルム等が挙げられる。
【００２９】
上記不織布又は織布を構成する繊維としては、特には限定されないが、例えば、天然繊維、ポリオレフィン系樹脂繊維、ポリエステル系樹脂繊維等が挙げられる。
【００３０】
【発明の実施の形態】
以下に実施例を挙げて、本発明をさらに詳しく説明する。
（実施例１〜７、比較例１〜６）
表１に示した所定量のエチレン−酢酸ビニル共重合体（酢酸ビニル含有量４１重量％）、ノナン系石油樹脂及びスチレン−イソプレンブロック共重合体（クラレ社製、商品名「ハイブラ５１２７」）からなる樹脂成分、水酸化アルミニウム、水酸化マグネシウム、マイカ（鱗片状）、硼酸亜鉛、炭酸カルシウム、膨潤性マイカ（コープケミカル社製、商品名「ソマシフＭＡＥ−１００」、広角Ｘ線回折測定法により測定した（００１）面の平均距離３ｎｍ以上、一部又は全部が５層以下に分散）並びにメラミンシアヌレートをバンバリーミキサーで均一に混合されるまで混錬し、熱プレスで厚さ１ｍｍのシートに成形し、厚さ１ｍｍのシート状の制振材を得た。
【００３１】
得られた制振材の制振性（５００Ｈｚ換算の損失係数）、難燃性（燃焼距離と時間）及び成形性を以下の通り評価し、その結果を表１に示した。
【００３２】
（制振性）
ＪＩＳ  Ｇ  ０６０２の中央支持定常加振法に準拠し、５００Ｈｚ換算での損失係数を測定した。標準の試験片としては厚さ１ｍｍのＳＰＣＣ鋼板を使用した。尚、制振材として好適に使用され得る損失係数は０．０６以上であり、損失係数が０．０６以上のものを判定により○とし、０．０６未満のものを×とした。
【００３３】
（難燃性）
ＵＬ９４のＨＢＦ試験及びＨＢ試験に準拠し、各々試験を行い、ＨＢＦ試験については燃焼距離及び消火時間を測定し、また、ＨＢ試験についてはその合否を判断した。尚、消化時間はバーナーによる燃焼時間である６０秒を除いた時間である。
【００３４】
（成形性）
樹脂成分５０ｋｇとし、樹脂成分に各成分を添加してバンバリーミキサーで均一に混合されるまで混錬した混練時間を測定した。
【００３５】
【表１】
2004149572.tif 000002
【００３６】
【発明の効果】
請求項１に記載の発明の制振材は、特定の樹脂成分及び無機充填材からなるので優れた制振性を有しており、さらに、無機充填材中に金属水酸化物が特定量で含有されているとともに層状珪酸塩及び／又はメラミン系難燃剤とが特定量で含有されているので、優れた制振性を損なうことなく、優れた難燃性をも有している。また、ハロゲン系の難燃剤又は樹脂を含有していないので、焼却廃棄の際の安全性にも優れたものである。加えて、制振材を構成する各成分は均一に溶融混練され易く、即ち、制振材は優れた制振性及び難燃性を全体にわたって均一に有しており、かつ、外観も良好である。
請求項２に記載の発明の制振材は、樹脂成分中にエチレン−酢酸ビニル共重合体及びスチレン−イソプレンブロック共重合体を特定量含有しているので、より優れた制振性を長期間にわたって発現することができる。
請求項３に記載の発明の制振材は、無機充填材中に鱗片状充填材を特定量含有しているので、優れた制振性を確実に発現することができるとともに、取り扱い性にも優れている。
請求項４に記載の発明の制振材は、層状珪酸塩がモンモリロナイト及び／又は膨潤性マイカからなるので、優れた難燃性を発現する。
請求項５に記載の発明の制振材は、層状珪酸塩が特定値以上の平均層間距離を有し、かつ、特定の分散状態にあるので、層状珪酸塩の効果を効率的に発現することができ、即ち、層状珪酸塩の含有量を抑えつつ、優れた難燃性を発現することができる。
以上の通り、請求項１〜５の何れか１項に記載の発明の制振材は、優れた制振材性と優れた難燃性とを併せ持つので、制振性のみならず難燃性をも要求される電気製品の制振材として好適に使用される。